(57)【要約】【課題】耐久使用を通じて１次転写性、２次転写性、及び文字画質を向上させることができる画像形成装置。【解決手段】トナー及び像担持体を有し、色毎に異なる画像を形成する複数のプロセスカートリッジ、及び中間転写体を有する画像形成装置であって、該トナーは、トナー母粒子及び該トナー母粒子表面の特定の有機ケイ素重合体を含有するトナー粒子を有し、該有機ケイ素重合体は、該トナー母粒子表面に凸部を形成し、凸高さＨが４０ｎｍ以上３００ｎｍ以下である該凸部において、凸幅ｗに対する凸径Ｄの比が特定範囲である凸部の個数割合Ｐ（Ｄ／ｗ）が、７０個数％以上であり、該複数のプロセスカートリッジの一つが、カーボンブラックを含むブラックトナーを有し、該ブラックトナーの重量平均粒径が、その他のプロセスカートリッジに含まれるトナーの重量平均粒径よりも小さいことを特徴とする画像形成装置。【選択図】図１
2020012942.tif 000002
【特許請求の範囲】
【請求項１】
トナー及び像担持体を有し、色毎に異なる画像を形成する複数のプロセスカートリッジ、並びに
該像担持体から１次転写されたトナー像を転写材に２次転写するために搬送する中間転写体、
を有する画像形成装置であって、
該トナーは、トナー母粒子及び該トナー母粒子表面の有機ケイ素重合体を含有するトナー粒子を有し、
該有機ケイ素重合体は、下記式（１）で表される構造を有し、
該有機ケイ素重合体は、該トナー母粒子表面に凸部を形成し、
走査透過型電子顕微鏡ＳＴＥＭによる該トナーの断面観察によって、トナー母粒子表面の周に沿った線を描き、該周に沿った線を基準に変換した水平画像において、
該凸部と該トナー母粒子とが連続した界面を形成している部分における該周に沿った線の長さを凸幅ｗとし、該凸幅ｗの法線方向において該凸部の最大長を凸径Ｄとし、該凸径Ｄを形成する線分における該凸部の頂点から該周に沿った線までの長さを凸高さＨとしたとき、
該凸高さＨが４０ｎｍ以上３００ｎｍ以下である該凸部において、
該凸幅ｗに対する該凸径Ｄの比Ｄ／ｗが０．３３以上０．８０以下となる該凸部の個数割合Ｐ（Ｄ／ｗ）が、７０個数％以上であり、
該複数のプロセスカートリッジの一つが、カーボンブラックを含むブラックトナーを有し、
該ブラックトナーの重量平均粒径が、その他のプロセスカートリッジに含まれるトナーの重量平均粒径よりも小さいことを特徴とする画像形成装置。
2020012942.tif 000010
（式中、Ｒは炭素数１以上６以下のアルキル基又はフェニル基を示す。）
【請求項２】
走査透過型電子顕微鏡ＳＴＥＭによる前記トナーの断面観察において、
前記水平画像の幅を周囲長Ｌとし、
前記水平画像に存在する前記有機ケイ素重合体の前記凸部のうち、凸高さＨが４０ｎｍ以上３００ｎｍ以下となる凸部の前記凸幅ｗの合計をΣｗとしたとき、
Σｗ／Ｌが、０．３０以上０．９０以下である請求項１に記載の画像形成装置。
【請求項３】
前記トナーの前記有機ケイ素重合体の固着率が、８０質量％以上である請求項１又は２に記載の画像形成装置。
【請求項４】
前記ブラックトナーを有する前記プロセスカートリッジが、前記複数のプロセスカートリッジの中で最も下流に位置する請求項１〜３のいずれか一項に記載の画像形成装置。
【請求項５】
前記ブラックトナーの重量平均粒径と、前記その他のプロセスカートリッジに含まれるトナーの重量平均粒径との差が、１．５μｍ以下である請求項１〜４のいずれか一項に記載の画像形成装置。
【請求項６】
前記凸高さＨが４０ｎｍ以上３００ｎｍ以下である前記凸部において、前記凸高さＨの累積分布をとり、前記凸高さＨの小さい方から積算して８０個数％にあたる前記凸高さをＨ８０としたとき、該Ｈ８０が６５ｎｍ以上である請求項１〜５のいずれか一項に記載の画像形成装置。
【請求項７】
前記Ｒが、炭素数１以上６以下のアルキル基である請求項１〜６のいずれか一項に記載の画像形成装置。
【発明の詳細な説明】
【技術分野】
【０００１】
本発明は、電子写真方式や静電記録方式を用いた複写機、プリンタ、ファクシミリ装置などの画像形成装置に関するものである。
【背景技術】
【０００２】
レーザープリンターや複写機に代表される電子写真装置は、近年急激にカラー化が進み一層の高画質化及び長寿命化が求められている。高画質化の課題として、転写性の改善が挙げられる。像担持体上に形成されたトナー像を転写工程で中間転写体に転写する際（１次転写）、像担持体上にトナーが残る場合がある（１次転写残トナー）。転写性向上のため、像担持体に対するトナーの付着力を下げることが有効であると一般的に知られている。
トナーの付着力を下げるために、外添剤をトナー粒子表面に付着させる手段が挙げられる。特に、大粒径の球状外添剤の添加によるスペーサー効果によって、トナーと静電荷像担持体との物理的な付着力を引き下げ、転写効率を向上させる手法がある。
しかしながら、これは転写効率を向上する方法として有効であるものの、長期にわたる画像出力によって、球状大粒径外添剤が移動・脱離・埋没し、スペーサーとして機能できなくなる。そのため、期待された転写効率向上の効果を安定して得ることが難しかった。
【０００３】
そこで、大粒径外添剤を半埋没させて外添剤の移動・脱離を抑制する手法が提案されている（特許文献１）。
また、半球形状の大粒径外添剤を用いることで、脱離・埋没を抑制する手法が提案されている（特許文献２）。
一方、外添以外の手法で転写性向上を達成するために、トナー粒子表面を有機ケイ素化合物で覆う手法について検討が重ねられている。
トナー粒子表面をケイ素化合物で覆う技術思想の例として、反応系にシランカップリング剤を添加することを特徴とする重合トナーの製造方法が開示されている（特許文献３）。
また、大粒径外添剤とシランカップリング剤を併用する手法が提案されている。（特許文献４）この手法により、シランカップリング剤により大粒径外添剤をトナー粒子表面に固定化しつつ、トナー粒子表面の粗さを制御することが可能となった。その結果、大粒径外添剤の移動・脱離・埋没を抑制することができ、長期に渡り高い転写性を発現させることができるようになった。
【先行技術文献】
【特許文献】
【０００４】
【特許文献１】特開２００９−３６９８０号公報
【特許文献２】特開２００８−２５７２１７号公報
【特許文献３】特開２００１−７５３０４号公報
【特許文献４】特開２０１７−１３８４６２号公報
【発明の概要】
【発明が解決しようとする課題】
【０００５】
しかしながら、特許文献１の手法では、移動・脱離は抑制することはできるが、埋没が加速されてしまうことがわかった。
また、特許文献２の手法では均一にトナー粒子表面へ大粒径外添剤を固着させることが困難なため、さらなる長寿命化に対応した、転写性向上の効果を維持することが困難であることがわかった。
特許文献３の方法では、トナー粒子表面へのシラン化合物の析出量が不十分であるため、大きな転写性向上効果を得ることはできないことがわかった。
また、特許文献４では、使用する大粒径外添剤が球体であるため、トナーが受けた法線方向の荷重が大粒径外添剤の一点に集中する。これにより、大粒径外添剤が埋没する可能性があり、さらなる長寿命化を実現するためには、いまだ十分な耐久性がないことがわかった。
一方、中間転写体から転写材への転写（２次転写）を行う際に、レッド、グリーン、ブルー等の二色重ね（２００％）画像（２００％ベタ画像）と、ブラック単色の１００％ベタ画像が混在する画像パターンにおいて、ブラック１００％ベタ画像濃度が低下するという課題があることがわかった。さらには、ブラックの文字や細線の画質が高品位でない場合があることがわかった。
従って、本発明の目的は耐久使用を通じて１次転写性、２次転写性、及び文字画質を向上させることができる画像形成装置を提供することである。
【課題を解決するための手段】
【０００６】
本発明は、トナー及び像担持体を有し、色毎に異なる画像を形成する複数のプロセスカートリッジ、並びに
該像担持体から１次転写されたトナー像を転写材に２次転写するために搬送する中間転写体、
を有する画像形成装置であって、
該トナーは、トナー母粒子及び該トナー母粒子表面の有機ケイ素重合体を含有するトナー粒子を有し、
該有機ケイ素重合体は、下記式（１）で表される構造を有し、
該有機ケイ素重合体は、該トナー母粒子表面に凸部を形成し、
走査透過型電子顕微鏡ＳＴＥＭによる該トナーの断面観察によって、トナー母粒子表面の周に沿った線を描き、該周に沿った線を基準に変換した水平画像において、
該凸部と該トナー母粒子とが連続した界面を形成している部分における該周に沿った線の長さを凸幅ｗとし、該凸幅ｗの法線方向において該凸部の最大長を凸径Ｄとし、該凸径Ｄを形成する線分における該凸部の頂点から該周に沿った線までの長さを凸高さＨとしたとき、
該凸高さＨが４０ｎｍ以上３００ｎｍ以下である該凸部において、
該凸幅ｗに対する該凸径Ｄの比Ｄ／ｗが０．３３以上０．８０以下となる該凸部の個数割合Ｐ（Ｄ／ｗ）が、７０個数％以上であり、
該複数のプロセスカートリッジの一つが、カーボンブラックを含むブラックトナーを有し、
該ブラックトナーの重量平均粒径が、その他のプロセスカートリッジに含まれるトナーの重量平均粒径よりも小さいことを特徴とする画像形成装置である。
【０００７】
【化１】
2020012942.tif 000003
（式中、Ｒは炭素数１以上６以下のアルキル基又はフェニル基を示す。）
【発明の効果】
【０００８】
本発明によれば、耐久使用を通じて１次転写性、２次転写性、及び文字や細線等のブラック画質を向上させることができる画像形成装置を提供することができる。
【図面の簡単な説明】
【０００９】
【図１】画像形成装置の概略断面図
【図２】トナーのＳＴＥＭによる断面観察の模式図
【図３】トナーの凸形状の計測の仕方を表した模式図
【図４】トナーの凸形状の計測の仕方を表した模式図
【図５】トナーの凸形状の計測の仕方を表した模式図
【発明を実施するための形態】
【００１０】
本発明において、数値範囲を表す「○○以上××以下」や「○○〜××」の記載は、特に断りのない限り、端点である下限及び上限を含む数値範囲を意味する。
【００１１】
＜画像形成装置の全体的な構成及び動作＞
画像形成装置は、トナー及び像担持体を有し、色毎に異なる画像を形成する複数のプロセスカートリッジを有する。
図１は、画像形成装置１００の概略断面図である。画像形成装置１００は、電子写真方式を用いてフルカラー画像を形成することのできる、中間転写方式を採用したタンデム型（インライン方式）のレーザービームプリンタである。
３０は、移動する中間転写体８に対して複数色のトナー像、ここではイエロー（Ｙ）、マゼンタ（Ｍ）、シアン（Ｃ）、ブラック（Ｋ）の４色の重畳トナー像を形成する画像形成部である。画像形成部３０は、画像形成装置本体１００に対して、現像手段としての着脱自在な４個のプロセスカートリッジＰ（ＰＹ、ＰＭ、ＰＣ、ＰＫ）をそれぞれ備えている。複数のプロセスカートリッジの一つが、カーボンブラックを含むブラックトナーを有する。
また、画像形成部３０は、中間転写体８を用いた中間転写体ユニット４０を有している。４個のプロセスカートリッジＰＹ、ＰＭ、ＰＣ、ＰＫは、同一構造である。異なる点は、プロセスカートリッジＰが収容しているトナーの色、すなわち、イエロー（Ｙ）、マゼンタ（Ｍ）、シアン（Ｃ）、ブラック（Ｋ）のトナーによる画像を形成することである。
【００１２】
プロセスカートリッジＰＹ、ＰＭ、ＰＣ、ＰＫは、それぞれトナー容器２３Ｙ、２３Ｍ、２３Ｃ、２３Ｋを有している。さらに、像担持体（感光体）１０１Ｙ、１０１Ｍ、１０１Ｃ、１０１Ｋを有している。さらに、帯電ローラ１０２Ｙ、１０２Ｍ、１０２Ｃ、１０２Ｋと、現像ローラ１０３Ｙ、１０３Ｍ、１０３Ｃ、１０３Ｋを有している。また、ドラムクリーニングブレード４Ｙ、４Ｍ、４Ｃ、４Ｋと、廃トナー容器２４Ｙ、２４Ｍ、２４Ｃ、２４Ｋを有している。
【００１３】
プロセスカートリッジＰＹ、ＰＭ、ＰＣ、ＰＫの下方にはレーザユニット１０７Ｙ、１０７Ｍ、１０７Ｃ、１０７Ｋが配置され、画像信号に基づく露光を像担持体１０１Ｙ、１０１Ｍ、１０１Ｃ、１０１Ｋに対して行う。像担持体としての感光体１０１Ｙ、１０１Ｍ、１０１Ｃ、１０１Ｋは矢印の時計方向に所定の周速度で回転駆動される。そして、各感光体は、帯電ローラ１０２Ｙ、１０２Ｍ、１０２Ｃ、１０２Ｋに所定の負極性の電圧を印加することで、所定の負極性の電位に帯電された後、レーザユニット１０７Ｙ、１０７Ｍ、１０７Ｃ、１０７Ｋによる走査露光によってそれぞれ静電潜像が形成される。
【００１４】
この静電潜像は現像ローラ１０３Ｙ、１０３Ｍ、１０３Ｃ、１０３Ｋに所定の負極性の電圧を印加することで反転現像されて、感光体１０１Ｙ、１０１Ｍ、１０１Ｃ、１０１Ｋ上に、それぞれＹ色、Ｍ色、Ｃ色、Ｋ色の各色トナー像（負極性）が形成される（現像工程）。
中間転写ユニット４０は、可撓性を有する無端状のベルト体である中間転写体８と、この中間転写体８を懸回張設する駆動ローラ９と従動ローラ１０から構成されている。また、感光体１０１Ｙ、１０１Ｍ、１０１Ｃ、１０１Ｋに対向して、中間転写体８の内側に１次転写ローラ（転写部材）１０６Ｙ、１０６Ｍ、１０６Ｃ、１０６Ｋが配設されており、それぞれ、中間転写体８を介して対応する感光体１０１と当接している。各感光体１０１
と中間転写体８の当接部が１次転写ニップ部である。各１次転写ローラ１０６には不図示の電圧印加手段により転写電圧を印加する構成となっている。
【００１５】
中間転写体８は駆動ローラ９の回転駆動による矢印Ａの反時計方向に感光体１０１の回転周速度に対応した周速度Ａで回転（移動）する。感光体１０１Ｙ、１０１Ｍ、１０１Ｃ、１０１Ｋ上にそれぞれ形成された負極性のトナー像は、１次転写ローラ１０６Ｙ、１０６Ｍ、１０６Ｃ、１０６Ｋに正極性の電圧を印加することにより、１次転写ニップ部にて中間転写体８上に順次に所定に重畳されて１次転写される（１次転写工程）。
すなわち、中間転写体８の面に、Ｙ色、Ｍ色、Ｃ色、Ｋ色の４色のトナー像がこの順で重なった状態で形成される。そして、引き続き、中間転写体８が回転（移動）して、中間転写体８と２次転写ローラ（転写部材）１１との当接部である２次転写ニップ部へ搬送される。
【００１６】
給搬送装置１２は、シート状の転写材Ｓを積載して収納する転写材カセット１３内から転写材Ｓを給送する給送ローラ１４と、給送された転写材Ｓを搬送する搬送ローラ対１５とを有している。給搬送装置１２から搬送された転写材Ｓはレジストローラ対１６によって所定の制御タイミングにて２次転写ニップ部に導入されて、２次転写ニップ部で挟持搬送される。２次転写ローラ１１には正極性の電圧が印加される。これにより、２次転写ニップ部で挟持搬送される転写材Ｓに対して中間転写体８側の上記の４色重ね合わせのトナー像が順次に一括して２次転写されていく（２次転写工程）。
【００１７】
上記のようにトナー像が２次転写により形成された転写材Ｓが、定着部としての定着装置１７に導入される。この定着装置１７でトナー像（トナー画像）の加熱定着を受けた転写材Ｓが排出ローラ対２０によって排出トレイ５０上に排出される。
各プロセスカートリッジＰＹ、ＰＭ、ＰＣ、ＰＫにおいて、感光体１０１Ｙ、１０１Ｍ、１０１Ｃ、１０１Ｋから中間転写体８へのトナー像に１次転写後に感光体表面に残った１次転写残トナーは、ドラムクリーニングブレード１０４Ｙ、１０４Ｍ、１０４Ｃ、１０４Ｋによって除去される。
また、中間転写体８から転写材Ｓへのトナー像の２次転写後に中間転写体８の面に残った２次転写残トナーは、ベルト８にカウンター当接しているクリーニング部材としてのクリーニングブレード２１によって除去される。除去されたトナーは廃トナー回収容器２２へと回収される。
【００１８】
＜トナーの説明＞
トナーは、トナー母粒子及び該トナー母粒子表面の有機ケイ素重合体を含有するトナー粒子を有し、
該有機ケイ素重合体は、下記式（１）で表される構造を有する。
【００１９】
【化２】
2020012942.tif 000004
【００２０】
（Ｒは、炭素数１以上６以下（好ましくは１以上３以下）のアルキル基、又はフェニル基である。）
該有機ケイ素重合体は、該トナー母粒子表面に凸部を形成し、
走査透過型電子顕微鏡ＳＴＥＭによる該トナーの断面観察によって、該トナー母粒子表面の周に沿った線を描き、該周に沿った線を基準に変換した水平画像において、
該凸部と該トナー母粒子とが連続した界面を形成している部分における該周に沿った線の長さを凸幅ｗとし、該凸幅ｗの法線方向において該凸部の最大長を凸径Ｄとし、該凸径Ｄを形成する線分における該凸部の頂点から該周に沿った線までの長さを凸高さＨとした
とき、
該凸高さＨが４０ｎｍ以上３００ｎｍ以下である該凸部において、
該凸幅ｗに対する該凸径Ｄの比Ｄ／ｗが０．３３以上０．８０以下となる該凸部の個数割合Ｐ（Ｄ／ｗ）が、７０個数％以上であることを特徴とする。
【００２１】
以下、上記各要件について、詳細に説明する。
トナーは、トナー粒子表面に有機ケイ素重合体を含む凸部を有する。該凸部は、トナー母粒子表面に面接触している。面接触することにより、該凸部の移動・脱離・埋没に対する抑制効果が顕著に期待できる。面接触の程度を表すために、トナーのＳＴＥＭによる断面観察を行った。図２〜５に該凸部の模式図を示す。
図２に示す１がＳＴＥＭ像であり、トナー粒子の約１／４程度が分かる像であり、２はトナー母粒子、３はトナー母粒子表面、４が凸部である。
【００２２】
トナーの断面画像を観察し、トナー母粒子表面の周に沿った線を描く。その周に沿った線を基準に水平画像へ変換を行う。該水平画像において、該凸部と該トナー母粒子とが連続した界面を形成している部分における該周に沿った線の長さを凸幅ｗとする。また、該凸幅ｗの法線方向において該凸部の最大長を凸径Ｄとし、該凸径Ｄを形成する線分における該凸部の頂点から該周に沿った線までの長さを凸高さＨとする。
図３及び図５においては凸径Ｄと凸高さＨは同じであり、図４において凸径Ｄは凸高さＨより大きくなる。
また、図５は、中空粒子を潰す・割るなどして得られた、半球粒子の中心部が凹んだ、ボウル形状の粒子に類する粒子の固着状態を模式的に表したものである。図５において、凸幅ｗはトナー母粒子表面と接している有機ケイ素化合物の長さの合計とする。すなわち、図５における凸幅ｗはＷ１とＷ２の合計となる。
【００２３】
上記条件に基づき、有機ケイ素化合物の凸部において、該凸幅ｗに対する該凸径Ｄの比Ｄ／ｗが、０．３３以上０．８０以下の凸形状であれば、凸部が移動・脱離・埋没しにくいことを見出した。すなわち、該凸高さＨが４０ｎｍ以上３００ｎｍ以下である凸部において、該Ｄ／ｗが０．３３以上０．８０以下の凸部の個数割合Ｐ（Ｄ／ｗ）が７０個数％以上であれば、長寿命化に耐えうる優れた転写性を発現することを見出した。
【００２４】
４０ｎｍ以上の凸部によって、トナー母粒子表面と感光体表面との間にスペーサー効果が生じることで感光体表面との付着力が低下し、転写性が良化しているものと考えられる。一方、３００ｎｍ以下の凸部によって、耐久評価を通じて、移動・脱離・埋没への抑制効果が著しく発現していると考えられる。
４０ｎｍ以上３００ｎｍ以下の凸部の割合として、個数割合Ｐ（Ｄ／ｗ）が７０個数％以上であれば、耐久使用を通じて転写性を維持する効果が発現することが判った。Ｐ（Ｄ／ｗ）は、７５個数％以上であることが好ましく、８０個数％以上であることがより好ましい。一方、上限は特に制限されないが、好ましくは９９個数％以下であり、より好ましくは９８個数％以下である。
【００２５】
また、走査透過型電子顕微鏡ＳＴＥＭによるトナーの断面観察において、上記水平画像の幅（トナー母粒子表面の周に沿った線の長さ）を周囲長Ｌとし、上記水平画像に存在する有機ケイ素重合体の凸部のうち、凸高さＨが４０ｎｍ以上３００ｎｍ以下となる凸部の該凸幅ｗの合計をΣｗとしたとき、Σｗ／Ｌが０．３０以上０．９０以下であることが好ましい。
Σｗ／Ｌが０．３０以上であれば転写性がより良好になり、Σｗ／Ｌが０．９０以下であると耐久使用による転写性の低下の抑制効果がより優れている。Σｗ／Ｌは、０．４５以上０．８０以下であればより好ましい。
【００２６】
さらに、トナーの有機ケイ素重合体の固着率が８０質量％以上であることが好ましい。固着率が８０質量％以上であれば、転写性が耐久使用を通じて良好になる。該固着率は、より好ましくは９０質量％以上であり、さらに好ましくは９５質量％以上である。一方、上限は特に制限されないが、好ましくは９９質量％以下であり、より好ましくは９８質量％以下である。該固着率を制御する方法の一例として、有機ケイ素化合物を添加し重合する際の、有機ケイ素重合体の添加速度、反応温度、反応時間、反応時のｐＨ及びｐＨ調整のタイミングなどが挙げられる。
【００２７】
また、転写性をより良好にする観点から、該凸高さＨが４０ｎｍ以上３００ｎｍ以下である凸部において、該凸高さＨの累積分布をとり、該凸高さＨの小さい方から積算して８０個数％にあたる該凸高さをＨ８０としたとき、該Ｈ８０は６５ｎｍ以上であることが好ましい。より好ましくは７５ｎｍ以上である。上限は特に制限されないが、好ましくは１２０ｎｍ以下であり、より好ましくは１００ｎｍ以下である。
【００２８】
走査型電子顕微鏡ＳＥＭによるトナーの観察において、有機ケイ素重合体の凸部の最大径を凸径Ｒとしたときに、該凸径Ｒの個数平均径が２０ｎｍ以上８０ｎｍ以下であることが好ましい。より好ましくは、３５ｎｍ以上６０ｎｍ以下である。上記範囲であると、転写性の観点でより好ましい。
【００２９】
トナーは、下記式（１）で表される構造を有する有機ケイ素重合体を含む。
【化３】
2020012942.tif 000005
【００３０】
（式中、Ｒは炭素数１以上６以下のアルキル基又はフェニル基を示す。）
式（１）の構造を有する有機ケイ素重合体において、Ｓｉ原子の４個の原子価のうち１個はＲと、残り３個はＯ原子と結合している。Ｏ原子は、原子価２個がいずれもＳｉと結合している状態、つまり、シロキサン結合（Ｓｉ−Ｏ−Ｓｉ）を構成する。有機ケイ素重合体としてのＳｉ原子とＯ原子を考えると、Ｓｉ原子２個でＯ原子３個を有することになるため、−ＳｉＯ３／２と表現される。この有機ケイ素重合体の−ＳｉＯ３／２構造は、多数のシロキサン結合で構成されるシリカ（ＳｉＯ２）と類似の性質を有することが考えられる。
【００３１】
式（１）で表される部分構造において、Ｒは炭素数１以上６以下のアルキル基であることが好ましく、炭素数が１以上３以下のアルキル基であることがより好ましい。
炭素数が１以上３以下のアルキル基としては、メチル基、エチル基、プロピル基が好ましく例示できる。さらに好ましくは、Ｒはメチル基である。
有機ケイ素重合体は、下記式（Ｚ）で表される構造を有する有機ケイ素化合物の縮重合物であることが好ましい。
【００３２】
【化４】
2020012942.tif 000006
【００３３】
（式（Ｚ）中、Ｒ１は、炭素数１以上６以下の炭化水素基（好ましくはアルキル基）を表し、Ｒ２、Ｒ３及びＲ４は、それぞれ独立して、ハロゲン原子、ヒドロキシ基、アセトキシ基、又は、アルコキシ基を表す。）
Ｒ1は炭素数１以上３以下の脂肪族炭化水素基であることが好ましく、メチル基である
ことがより好ましい。
【００３４】
Ｒ２、Ｒ３及びＲ４は、それぞれ独立して、ハロゲン原子、ヒドロキシ基、アセトキシ基、又は、アルコキシ基である（以下、反応基ともいう）。これらの反応基が加水分解、付加重合及び縮重合させて架橋構造を形成する。
加水分解性が室温で穏やかであり、トナー母粒子の表面への析出性の観点から、炭素数１〜３のアルコキシ基であることが好ましく、メトキシ基やエトキシ基であることがより好ましい。
また、Ｒ２、Ｒ３及びＲ４の加水分解、付加重合及び縮合重合は、反応温度、反応時間、反応溶媒及びｐＨによって制御することができる。本発明に用いられる有機ケイ素重合体を得るには、上記に示す式（Ｚ）中のＲ１を除く一分子中に３つの反応基（Ｒ２、Ｒ３及びＲ４）を有する有機ケイ素化合物（以下、三官能性シランともいう）を１種又は複数種を組み合わせて用いるとよい。
【００３５】
上記式（Ｚ）で表される化合物としては以下のものが挙げられる。
メチルトリメトキシシラン、メチルトリエトキシシラン、メチルジエトキシメトキシシラン、メチルエトキシジメトキシシラン、メチルトリクロロシラン、メチルメトキシジクロロシラン、メチルエトキシジクロロシラン、メチルジメトキシクロロシラン、メチルメトキシエトキシクロロシラン、メチルジエトキシクロロシラン、メチルトリアセトキシシラン、メチルジアセトキシメトキシシラン、メチルジアセトキシエトキシシラン、メチルアセトキシジメトキシシラン、メチルアセトキシメトキシエトキシシラン、メチルアセトキシジエトキシシラン、メチルトリヒドロキシシラン、メチルメトキシジヒドロキシシラン、メチルエトキシジヒドロキシシラン、メチルジメトキシヒドロキシシラン、メチルエトキシメトキシヒドロキシシラン、メチルジエトキシヒドロキシシランのような三官能性のメチルシラン。
エチルトリメトキシシラン、エチルトリエトキシシラン、エチルトリクロロシラン、エチルトリアセトキシシラン、エチルトリヒドロキシシラン、プロピルトリメトキシシラン、プロピルトリエトキシシラン、プロピルトリクロロシラン、プロピルトリアセトキシシラン、プロピルトリヒドロキシシラン、ブチルトリメトキシシラン、ブチルトリエトキシシラン、ブチルトリクロロシラン、ブチルトリアセトキシシラン、ブチルトリヒドロキシシラン、ヘキシルトリメトキシシラン、ヘキシルトリエトキシシラン、ヘキシルトリクロロシラン、ヘキシルトリアセトキシシラン、ヘキシルトリヒドロキシシランのような三官能性のシラン。
フェニルトリメトキシシラン、フェニルトリエトキシシラン、フェニルトリクロロシラン、フェニルトリアセトキシシラン、フェニルトリヒドロキシシランのような三官能性のフェニルシラン。
【００３６】
また、本発明の効果を損なわない程度に、式（Ｚ）で表される構造を有する有機ケイ素化合物とともに、以下を併用して得られた有機ケイ素重合体を用いてもよい。一分子中に４つの反応基を有する有機ケイ素化合物（四官能性シラン）、一分子中に２つの反応基を有する有機ケイ素化合物（二官能性シラン）又は１つの反応基を有する有機ケイ素化合物（一官能性シラン）。例えば以下のようなものが挙げられる。
ジメチルジエトキシシラン、テトラエトキシシラン、ヘキサメチルジシラザン、３−アミノプロピルトリメトキシシラン、３−アミノプロピルトリエメトキシシラン、３−（２−アミノエチル）アミノプロピルトリメトキシシラン、３−（２−アミノエチル）アミノプロピルトリエトキシシラン、ビニルトリイソシアネートシラン、ビニルトリメトキシシラン、ビニルトリエトキシシラン、ビニルジエトキシメトキシシラン、ビニルエトキシジメトキシシラン、ビニルエトキシジヒドロキシシラン、ビニルジメトキシヒドロキシシラン、ビニルエトキシメトキシヒドロキシシラン、ビニルジエトキシヒドロキシシラン、の
ような三官能性のビニルシラン。
【００３７】
さらに、トナー粒子中の有機ケイ素重合体の含有量は１．０質量％以上１０．０質量％以下であることが好ましい。
【００３８】
上記特定の凸形状をトナー粒子表面に形成する好ましい手法として、水系媒体にトナー母粒子を分散しトナー母粒子分散液を得たところへ、有機ケイ素化合物を添加し凸形状を形成させトナー粒子分散液を得る方法が挙げられる。
【００３９】
トナー母粒子分散液は固形分濃度を２５質量％以上５０質量％以下に調整することが好ましい。そして、トナー母粒子分散液の温度は３５℃以上に調整しておくことが好ましい。また、該トナー母粒子分散液のｐＨは有機ケイ素化合物の縮合が進みにくいｐＨに調整することが好ましい。有機ケイ素重合体の縮合が進みにくいｐＨは物質によって異なるため、最も反応が進みにくいｐＨを中心として、±０．５以内が好ましい。
【００４０】
一方、有機ケイ素化合物は加水分解処理を行ったものを用いることが好ましい。例えば、有機ケイ素化合物の前処理として別容器で加水分解しておく。加水分解の仕込み濃度は有機ケイ素化合物の量を１００質量部とした場合、イオン交換水やＲＯ水などイオン分を除去した水４０質量部以上５００質量部以下が好ましく、１００質量部以上４００質量部以下がより好ましい。加水分解の条件としては、好ましくはｐＨが２〜７、温度が１５〜８０℃、時間が３０〜６００分である。
【００４１】
得られた加水分解液とトナー母粒子分散液とを混合して、縮合に適したｐＨ（好ましくは６〜１２、又は１〜３、より好ましくは８〜１２）に調整する。加水分解液の量はトナー母粒子１００質量部に対して有機ケイ素化合物５．０質量部以上３０．０質量部以下に調整することで、凸形状を形成しやすくする。凸形状の形成と縮合の温度と時間は、３５℃〜９９℃で６０分〜７２時間保持して行うことが好ましい。
【００４２】
また、トナー粒子の表面の凸形状を制御するにあたって、ｐＨを２段階に分けて調整することが好ましい。ｐＨを調整する前の保持時間及び、二段階目にｐＨ調整する前の保持時間を適宜調整し有機ケイ素化合物を縮合することで、トナー粒子表面における凸形状を制御できる。例えばｐＨ４．０〜６．０で０．５時間〜１．５時間保持した後に、ｐＨ８．０〜１１．０で３．０時間〜５．０時間保持することが好ましい。また、有機化合物の縮合温度を３５℃〜８０℃の範囲で調整することによっても凸形状が制御できる。
例えば、凸幅ｗは、有機ケイ素化合物の添加量、反応温度及び一段階目の反応ｐＨや反応時間などにより制御できる。例えば、一段階目の反応時間が長くなると凸幅が大きくなる傾向がある。
また、凸径Ｄ及び凸高さＨは、有機ケイ素重合体の添加量、反応温度及び二段階目のｐＨなどにより制御できる。例えば、二段階目の反応ｐＨが高いと凸径Ｄ及び凸高さＨが大きくなる傾向がある。
【００４３】
＜ブラックトナーの特性と２次転写＞
次に、ブラックトナーについて述べる。
ブラックトナーは着色剤として、カーボンブラックを含有する。カーボンブラックを含有するトナーの特徴として、トナーが帯電した状態において他色よりも単位質量当たりの電荷量（所謂Ｑ／Ｍ）が小さい傾向にある。また、２次転写工程時に放電を受けてトナーのＱ／Ｍ値が低下する際に、カーボンブラックを含有するトナーは他色のトナーに比べてＱ／Ｍ値がより低下しやすいという傾向がある。
【００４４】
一方で中間転写体８から転写材Ｓに２次転写する際に必要な電圧値は、Ｑ／Ｍ値と単位
面積当たりのトナー質量を示す所謂Ｍ／Ｓ値の積であるＱ／Ｓ値（単位面積当たりの電荷量）で決まり、Ｑ／Ｓ値が大きいと２次転写ローラ１１に印加する電圧値も大きくなる。
例えば２３℃、５０％環境下において、ブラックベタ１００％画像（Ｑ／Ｍ＝−５０μｃ／ｇ、Ｍ／Ｓ＝０．４０ｍｇ／ｃｍ２、Ｑ／Ｓ＝２０ｎｃ／ｃｍ２）を２次転写する際に必要な２次転写電圧は約１５００Ｖであるのに対し、ブルーベタ２００％画像（Ｑ／Ｍ＝−５０μｃ／ｇ、Ｍ／Ｓ＝０．８０ｍｇ／ｃｍ２、Ｑ／Ｓ＝４０ｎｃ／ｃｍ２）を２次転写する際に必要な２次転写電圧は約２０００Ｖである。
ブラックベタ１００％画像とブルーベタ２００％画像が混在する画像の場合、２次転写電圧はブルーベタ２００％に合わせた２０００Ｖを印加せざるを得ないため、ブラックベタ１００％画像に対しては２次転写電圧が最適値より高い設定となる。その結果、前述した２次転写工程時の放電によりブラックトナーのＱ／Ｍ値が低下するため２次転写残トナーが多くなり、転写材Ｓ上のブラックの濃度値が低下する傾向にある。
また前述の通り、カーボンブラックを含有するトナーは他色に比べて、Ｑ／Ｍ値が低い傾向にあり、また２次転写工程時に放電を受けた際のＱ／Ｍ値の低下がより顕著に起こるため、レッド、グリーン、ブルー等の２００％ベタ画像と、ブラック１００％ベタ画像の両立は困難な状況にあった。
【００４５】
本発明では、ブラックトナーの重量平均粒径をその他のプロセスカートリッジに含まれる（ブラック以外の色の）トナーの重量平均粒径よりも小さくすることで、その両立を図っている。例えば、その他のプロセスカートリッジに含まれるトナーの重量平均粒径を７．０μｍとした時、ブラックトナーの重量平均粒径を６．５μｍとする。そうすることで、表面積の減少によるＱの低下が半径の二乗で効いてくるのに対して、体積の減少によるＭの低下が半径の三乗で効いてくるので、合計としてＱ／Ｍ値が大きくなる。その結果、ブラック以外の色の２００％ベタ画像とブラック１００％ベタ画像とのＱ／Ｓの差が小さくなるため、ブラック以外の色の２００％ベタ画像と１００％ベタ画像の両立が可能となる。
ブラックトナーの重量平均粒径と、その他のプロセスカートリッジに含まれるトナーとの重量平均粒径の差が１．５μｍ以下であることが好ましく、０．５μｍ以下であることがより好ましい。ブラックトナーと他色のトナーの粒径差が１．５μｍ以下であると、ブラックトナー１００％ベタの１次転写性と他色トナー単色１００％ベタの１次転写性を両立しやすくなる。
ブラックトナーの重量平均粒径は、好ましくは４．５μｍ〜７．５μｍであり、より好ましくは５．０μｍ〜７．０μｍである。
一方、他色（例えばイエロー、マゼンタ、シアン）のトナーの重量平均粒径は、好ましくは５．０μｍ〜８．０μｍであり、より好ましくは５．５μｍ〜７．５μｍである。
【００４６】
また、ブラックトナーの粒径を他色のトナー粒径よりも小さくすることで、１次転写及び２次転写工程におけるトナー間の静電反発力が小さくなるため、文字や細線の周りにトナーが飛び散ること（トナー飛び散り）を抑制でき、文字画質を向上させることができる。
一方で、ブラックトナーの粒径は、１次転写性や２次転写性の観点から、４．５μｍ以上が好ましい。
【００４７】
＜ブラックトナーのプロセスカートリッジ位置＞
ブラックトナーのプロセスカートリッジ（ＰＫ）位置としては、全色のうち最も下流に位置する構成が好ましい。すなわち、画像形成装置は、色毎に異なる画像を形成する複数のプロセスカートリッジを有し、ブラックトナーを有するプロセスカートリッジが、複数のプロセスカートリッジのうち最も下流に位置することが好ましい。
一般的にブラックの文字品位を重要視するため、例えばイエロー、マゼンタ、シアン、ブラックの４色を用いる場合、ブラックトナーのプロセスカートリッジ（ＰＫ）を最下流
の第４ステーションに配置する傾向にある。しかしながら、第１〜３ステーションに配置された色トナーは、下流のステーションの１次転写工程でＱ／Ｍ値が上昇しブラックトナーのＱ／Ｍ値との差が大きくなる傾向にある。そのため、ブラックトナーのプロセスカートリッジ（ＰＫ）を最も下流に配置する構成が本発明の効果を最大限に発揮することができるためより好ましい。
【００４８】
＜トナーの製造方法＞
トナーの製造方法は特に制限されず公知の方法を採用することができる。
トナー母粒子を水系媒体中で製造し、トナー母粒子表面に有機ケイ素重合体を含む凸部を形成することが好ましい。
トナー母粒子の製造方法として、懸濁重合法・溶解懸濁法・乳化凝集法が好ましく、中でも懸濁重合法がより好ましい。懸濁重合法では有機ケイ素重合体がトナー母粒子の表面に均一に析出し易く、有機ケイ素重合体の接着性に優れ、環境安定性、帯電量反転成分抑制効果、及びそれらの耐久持続性が良好になる。以下、懸濁重合法についてさらに説明する。
【００４９】
懸濁重合法は、結着樹脂を生成しうる重合性単量体、カーボンブラックなどの着色剤及び必要に応じてその他の添加剤を含有する重合性単量体組成物を水系媒体中で造粒し、該重合性単量体組成物に含まれる重合性単量体を重合することにより、トナー母粒子を得る方法である。
重合性単量体組成物には、必要に応じて離型剤、その他の樹脂を添加してもよい。また、重合工程終了後は、公知の方法で、生成した粒子を洗浄、濾過により回収することができる。なお、上記重合工程の後半に昇温してもよい。さらに未反応の重合性単量体又は副生成物を除去する為に、重合工程後半又は重合工程終了後に一部分散媒体を反応系から留去することも可能である。
このようにして得られたトナー母粒子を用い、上記方法により有機ケイ素重合体の凸部を形成させることが好ましい。
【００５０】
トナーには離型剤を用いてもよい。離型剤としては、以下のものが挙げられる。
パラフィンワックス、マイクロクリスタリンワックス、ペトロラタムのような石油系ワックス及びその誘導体、モンタンワックス及びその誘導体、フィッシャートロプシュ法による炭化水素ワックス及びその誘導体、ポリエチレン、ポリプロピレンのようなポリオレフィンワックス及びその誘導体、カルナバワックス、キャンデリラワックスのような天然ワックス及びその誘導体、高級脂肪族アルコール、ステアリン酸、パルミチン酸のような脂肪酸、あるいはその酸アミド、エステル、又はケトン、硬化ヒマシ油及びその誘導体、植物系ワックス、動物性ワックス、シリコ−ン樹脂。
なお、誘導体には酸化物や、ビニル系モノマーとのブロック共重合物、グラフト変性物を含む。離型剤は単独で用いてもよいし複数を混合し使用してもよい。
離型剤の含有量は、結着樹脂又は結着樹脂を生成する重合性単量体１００質量部に対して２．０質量部以上３０．０質量部以下であることが好ましい。
【００５１】
その他の樹脂として、例えば、以下の樹脂を用いることができる。
ポリスチレン、ポリビニルトルエンのようなスチレン及びその置換体の単重合体；スチレン−プロピレン共重合体、スチレン−ビニルトルエン共重合体、スチレン−ビニルナフタリン共重合体、スチレン−アクリル酸メチル共重合体、スチレン−アクリル酸エチル共重合体、スチレン−アクリル酸ブチル共重合体、スチレン−アクリル酸オクチル共重合体、スチレン−アクリル酸ジメチルアミノエチル共重合体、スチレン−メタクリル酸メチル共重合体、スチレン−メタクリル酸エチル共重合体、スチレン−メタクリル酸ブチル共重合体、スチレン−メタクリ酸ジメチルアミノエチル共重合体、スチレン−ビニルメチルエーテル共重合体、スチレン−ビニルエチルエーテル共重合体、スチレン−ビニルメチルケ
トン共重合体、スチレン−ブタジエン共重合体、スチレン−イソプレン共重合体、スチレン−マレイン酸共重合体、スチレン−マレイン酸エステル共重合体のようなスチレン系共重合体；ポリメチルメタクリレート、ポリブチルメタクリレート、ポリ酢酸ビニル、ポリエチレン、ポリプロピレン、ポリビニルブチラール、シリコーン樹脂、ポリエステル樹脂、ポリアミド樹脂、エポキシ樹脂、ポリアクリル樹脂、ロジン、変性ロジン、テルペン樹脂、フェノール樹脂、脂肪族または脂環族炭化水素樹脂、芳香族系石油樹脂。これらは単独で用いてもよいし、複数を混合し用いてもよい。
【００５２】
重合性単量体として、以下に示すビニル系重合性単量体が好適に例示できる。
スチレン；α−メチルスチレン、β−メチルスチレン、ｏ−メチルスチレン、ｍ−メチルスチレン、ｐ−メチルスチレン、２，４−ジメチルスチレン、ｐ−ｎ−ブチルスチレン、ｐ−ｔｅｒｔ−ブチルスチレン、ｐ−ｎ−ヘキシルスチレン、ｐ−ｎ−オクチル、ｐ−ｎ−ノニルスチレン、ｐ−ｎ−デシルスチレン、ｐ−ｎ−ドデシルスチレン、ｐ−メトキシスチレン、ｐ−フェニルスチレンのようなスチレン誘導体；メチルアクリレート、エチルアクリレート、ｎ−プロピルアクリレート、ｉｓｏ−プロピルアクリレート、ｎ−ブチルアクリレート、ｉｓｏ−ブチルアクリレート、ｔｅｒｔ−ブチルアクリレート、ｎ−アミルアクリレート、ｎ−ヘキシルアクリレート、２−エチルヘキシルアクリレート、ｎ−オクチルアクリレート、ｎ−ノニルアクリレート、シクロヘキシルアクリレート、ベンジルアクリレート、ジメチルフォスフェートエチルアクリレート、ジエチルフォスフェートエチルアクリレート、ジブチルフォスフェートエチルアクリレート、２−ベンゾイルオキシエチルアクリレートのようなアクリル系重合性単量体；メチルメタクリレート、エチルメタクリレート、ｎ−プロピルメタクリレート、ｉｓｏ−プロピルメタクリレート、ｎ−ブチルメタクリレート、ｉｓｏ−ブチルメタクリレート、ｔｅｒｔ−ブチルメタクリレート、ｎ−アミルメタクリレート、ｎ−ヘキシルメタクリレート、２−エチルヘキシルメタクリレート、ｎ−オクチルメタクリレート、ｎ−ノニルメタクリレート、ジエチルフォスフェートエチルメタクリレート、ジブチルフォスフェートエチルメタクリレートのようなメタクリル系重合性単量体；メチレン脂肪族モノカルボン酸エステル類；酢酸ビニル、プロピオン酸ビニル、安息香酸ビニル、酪酸ビニル、安息香酸ビニル、蟻酸ビニルのようなビニルエステル；ビニルメチルエーテル、ビニルエチルエーテル、ビニルイソブチルエーテルのようなビニルエーテル；ビニルメチルケトン、ビニルヘキシルケトン、ビニルイソプロピルケトン。
これらのビニル重合体の中でも、スチレン、スチレン誘導体、アクリル系重合性単量体及びメタクリル系重合性単量体が好ましい。
【００５３】
また、重合性単量体の重合に際して、重合開始剤を添加してもよい。重合開始剤としては、以下のものが挙げられる。
２，２’−アゾビス−（２，４−ジバレロニトリル）、２，２’−アゾビスイソブチロニトリル、１，１’−アゾビス（シクロヘキサン−１−カルボニトリル）、２，２’−アゾビス−４−メトキシ−２，４−ジメチルバレロニトリル、アゾビスイソブチロニトリルのようなアゾ系、又はジアゾ系重合開始剤；ベンゾイルペルオキシド、メチルエチルケトンペルオキシド、ジイソプロピルオキシカーボネート、クメンヒドロペルオキシド、２，４−ジクロロベンゾイルペルオキシド、ラウロイルペルオキシドのような過酸化物系重合開始剤。
これらの重合開始剤は、重合性単量体１００質量部に対して０．５質量部〜３０．０質量部の添加が好ましく、単独で用いても複数を併用してもよい。
【００５４】
また、トナー母粒子を構成する結着樹脂の分子量をコントロールする為に、重合性単量体の重合に際して、連鎖移動剤を添加してもよい。好ましい添加量としては、重合性単量体１００質量部に対し０．００１質量部〜１５．０００質量部である。
【００５５】
一方、トナー母粒子を構成する結着樹脂の分子量をコントロールする為に、重合性単量体の重合に際して、架橋剤を添加してもよい。例えば、以下のものが挙げられる。
ジビニルベンゼン、ビス（４−アクリロキシポリエトキシフェニル）プロパン、エチレングリコールジアクリレート、１，３−ブチレングリコールジアクリレート、１，４−ブタンジオールジアクリレート、１，５−ペンタンジオールジアクリレート、１，６−ヘキサンジオールジアクリレート、ネオペンチルグリコールジアクリレート、ジエチレングリコールジアクリレート、トリエチレングリコールジアクリレート、テトラエチレングリコールジアクリレート、ポリエチレングリコール＃２００、＃４００、＃６００の各ジアクリレート、ジプロピレングリコールジアクリレート、ポリプロピレングリコールジアクリレート、ポリエステル型ジアクリレート（ＭＡＮＤＡ  日本化薬）、及び以上のアクリレートをメタクリレートに変えたもの。
多官能の架橋性単量体としては以下のものが挙げられる。ペンタエリスリトールトリアクリレート、トリメチロールエタントリアクリレート、トリメチロールプロパントリアクリレート、テトラメチロールメタンテトラアクリレート、オリゴエステルアクリレート及びそのメタクリレート、２，２−ビス（４−メタクリロキシ・ポリエトキシフェニル）プロパン、ジアクリルフタレート、トリアリルシアヌレート、トリアリルイソシアヌレート、トリアリルトリメリテート、ジアリールクロレンデート。
好ましい添加量としては、重合性単量体１００質量部に対して、０．００１質量部〜１５．０００質量部である。
【００５６】
上記懸濁重合の際に用いられる媒体が水系媒体の場合には、重合性単量体組成物の粒子の分散安定剤として以下のものを使用することができる。
リン酸三カルシウム、リン酸マグネシウム、リン酸亜鉛、リン酸アルミニウム、炭酸カルシウム、炭酸マグネシウム、水酸化カルシウム、水酸化マグネシウム、水酸化アルミニウム、メタ珪酸カルシウム、硫酸カルシウム、硫酸バリウム、ベントナイト、シリカ、アルミナ。
また、有機系の分散剤としては、以下のものが挙げられる。ポリビニルアルコール、ゼラチン、メチルセルロース、メチルヒドロキシプロピルセルロース、エチルセルロース、カルボキシメチルセルロースのナトリウム塩、デンプン。
また、市販のノニオン、アニオン、カチオン型の界面活性剤の利用も可能である。このような界面活性剤としては、以下のものが挙げられる。ドデシル硫酸ナトリウム、テトラデシル硫酸ナトリウム、ペンタデシル硫酸ナトリウム、オクチル硫酸ナトリウム、オレイン酸ナトリウム、ラウリル酸ナトリウム、ステアリン酸カリウム。
【００５７】
トナーには着色剤を用いてもよく、特に限定されず公知のものを使用することができる。
なお、着色剤の含有量は、結着樹脂又は結着樹脂を生成しうる重合性単量体１００質量部に対して３．０質量部〜１５．０質量部であることが好ましい。
【００５８】
トナー製造時に荷電制御剤を用いることができ、公知のものが使用できる。これらの荷電制御剤の添加量としては、結着樹脂又は重合性単量体１００質量部に対して、０．０１質量部〜１０．００質量部であることが好ましい。
【００５９】
トナー粒子はそのままトナーとして用いてもよいし、必要に応じて、トナー粒子に各種有機又は無機微粉体を外添してもよい。該有機又は無機微粉体は、トナー粒子に添加した時の耐久性から、トナー粒子の重量平均粒径の１／１０以下の粒径であることが好ましい。
有機又は無機微粉体としては、例えば、以下のようなものが用いられる。
（１）流動性付与剤：シリカ、アルミナ、酸化チタン及びフッ化カーボン。
（２）研磨剤：金属酸化物（例えばチタン酸ストロンチウム、酸化セリウム、アルミナ、
酸化マグネシウム、酸化クロム）、窒化物（例えば窒化ケイ素）、炭化物（例えば炭化ケイ素）、金属塩（例えば硫酸カルシウム、硫酸バリウム、炭酸カルシウム）。
（３）滑剤：フッ素系樹脂粉末（例えばフッ化ビニリデン、ポリテトラフルオロエチレン）、脂肪酸金属塩（例えばステアリン酸亜鉛、ステアリン酸カルシウム）。
（４）荷電制御性粒子：金属酸化物（例えば酸化錫、酸化チタン、酸化亜鉛、シリカ、アルミナ）。
【００６０】
トナーの流動性の改良及びトナーの帯電均一化のために有機又は無機微粉体の表面処理を行ってもよい。有機又は無機微粉体の疎水化処理の処理剤としては、未変性のシリコーンワニス、各種変性シリコーンワニス、未変性のシリコーンオイル、各種変性シリコーンオイル、シラン化合物、シランカップリング剤、その他有機ケイ素化合物、有機チタン化合物が挙げられる。これらの処理剤は単独で用いてもよいし複数を併用してもよい。
【００６１】
以下、本発明に関係する各種測定方法を述べる。
＜走査透過型電子顕微鏡（ＳＴＥＭ）におけるトナーの断面の観察方法＞
走査透過型電子顕微鏡（ＳＴＥＭ）で観察されるトナーの断面は以下のようにして作製する。
以下、トナーの断面の作製手順を説明する。
まず、カバーガラス（松波硝子社、角カバーグラス；正方形Ｎｏ．１）上にトナーを一層となるように散布し、オスミウム・プラズマコーター（ｆｉｌｇｅｎ社、ＯＰＣ８０Ｔ）を用いて、保護膜としてトナーにＯｓ膜（５ｎｍ）及びナフタレン膜（２０ｎｍ）を施す。
次に、ＰＴＦＥ製のチューブ（Φ１．５ｍｍ×Φ３ｍｍ×３ｍｍ）に光硬化性樹脂Ｄ８００（日本電子社）を充填し、チューブの上に前記カバーガラスをトナーが光硬化性樹脂Ｄ８００に接するような向きで静かに置く。この状態で光を照射して樹脂を硬化させた後、カバーガラスとチューブを取り除くことで、最表面にトナーが包埋された円柱型の樹脂を形成する。
超音波ウルトラミクロトーム（Ｌｅｉｃａ社、ＵＣ７）により、切削速度０．６ｍｍ／ｓで、円柱型の樹脂の最表面からトナーの半径（例えば、重量平均粒径（Ｄ４）が８．０μｍの場合は４．０μｍ）の長さだけ切削して、トナー中心部の断面を出す。
次に、膜厚１００ｎｍとなるように切削し、トナーの断面の薄片サンプルを作製する。このような手法で切削することで、トナー中心部の断面を得ることができる。
ＳＴＥＭのプローブサイズは１ｎｍ、画像サイズ１０２４×１０２４ｐｉｘｅｌにて画像を取得する。また、明視野像のＤｅｔｅｃｔｏｒＣｏｎｔｒｏｌパネルのＣｏｎｔｒａｓｔを１４２５、Ｂｒｉｇｈｔｎｅｓｓを３７５０、ＩｍａｇｅＣｏｎｔｒｏｌパネルのＣｏｎｔｒａｓｔを０．０、Ｂｒｉｇｈｔｎｅｓｓを０．５、Ｇａｍｍｍａを１．００に調整して、画像を取得する。画像倍率は１００，０００倍にて行い、図２のようにトナー１粒子中の断面の周のうち４分の１から２分の１程度収まるように画像取得を行う。
得られた画像について、画像処理ソフト（イメージＪ（https://imagej.nih.gov/ij/より入手可能））を用いて画像解析を行い、有機ケイ素重合体を含む凸部を計測する。画像解析はＳＴＥＭ画像３０枚について行う。
まず、ライン描画ツール（ＳｔｒａｇｈｔタブのＳｅｇｍｅｎｔｅｄ  ｌｉｎｅを選択）にてトナー母粒子の周に沿った線を描く。有機ケイ素重合体の凸部がトナー母粒子に埋没しているような部分は、その埋没はないものとして滑らかに線をつなぐ。その線を基準に水平画像へ変換（ＥｄｉｔタブのＳｅｌｅｃｔｉｏｎ選択し、ｐｒｏｐｅｒｔｉｅｓにてｌｉｎｅ  ｗｉｄｔｈを５００ｐｉｘｅｌに変更後、ＥｄｉｔタブのＳｅｌｅｃｔｉｏｎを選択しＳｔｒａｇｈｔｅｎｅｒを行う）を行う。
該水平画像について、有機ケイ素重合体を含む凸部一箇所ずつ、前述した方法により凸幅ｗ、凸径Ｄ及び凸高さＨを計測する。ＳＴＥＭ画像３０枚測定した結果から、Ｐ（Ｄ／ｗ）を算出する。また、凸高さＨの累積分布をとり、Ｈ８０を算出する。
また、画像解析に用いた水平画像に存在する凸高さＨが４０ｎｍ以上３００ｎｍ以下となる凸部の凸幅ｗの合計値をΣｗとし、画像解析に用いた水平画像の幅を周囲長Ｌとする。当該水平画像の幅が、ＳＴＥＭ画像中のトナー母粒子表面の長さに相当する。一枚の画像からΣｗ／Ｌを算出し、ＳＴＥＭ画像３０枚の相加平均値を採用する。
詳細な凸部の計測箇所に関しては、前述の説明や図３〜５のとおりである。
計測はＩｍａｇｅ  Ｊにて、画像上のスケールをＳｔｒａｉｇｈｔタブのＳｔｒａｉｇｈｔ  Ｌｉｎｅで重ね、ＡｎａｌｙｚｅタブのＳｅｔ  Ｓｃａｌｅにて、画像上のスケールの長さを設定したのち行う。凸幅ｗ又は凸高さＨに相当する線分をＳｔｒａｉｇｈｔタブのＳｔｒａｉｇｈｔ  Ｌｉｎｅで描き、ＡｎａｌｙｚｅタブのＭｅａｓｕｒｅにて計測ができる。
【００６２】
＜走査型電子顕微鏡（ＳＥＭ）における凸部の平均粒径の算出方法＞
ＳＥＭ観察の方法は、以下の通り。日立超高分解能電界放出形走査電子顕微鏡Ｓ−４８００（（株）日立ハイテクノロジーズ）にて撮影される画像を用いて行う。Ｓ−４８００の画像撮影条件は以下の通りである。
（１）試料作製
試料台（アルミニウム試料台１５ｍｍ×６ｍｍ）に導電性ペースト（ＴＥＤ ＰＥＬＬＡ
，Ｉｎｃ、 Ｐｒｏｄｕｃｔ Ｎｏ． １６０５３， ＰＥＬＣＯ Ｃｏｌｌｏｉｄａ
ｌ Ｇｒａｐｈｉｔｅ，Ｉｓｏｐｒｏｐａｎｏｌ ｂａｓｅ）を薄く塗り、その上にトナーを吹き付ける。さらにエアブローして、余分な該微粒子を試料台から除去した後、１５ｍＡで１５秒間白金蒸着する。試料台を試料ホルダにセットし、試料高さゲージにより試料台高さを３０ｍｍに調節する。
（２）Ｓ−４８００観察条件設定
Ｓ−４８００の筺体に取り付けられているアンチコンタミネーショントラップに液体窒素を溢れるまで注入し、３０分間置く。Ｓ−４８００の「ＰＣ−ＳＥＭ」を起動し、フラッシング（電子源であるＦＥチップの清浄化）を行う。画面上のコントロールパネルの加速電圧表示部分をクリックし、［フラッシング］ボタンを押し、フラッシング実行ダイアログを開く。フラッシング強度が２であることを確認し、実行する。フラッシングによるエミッション電流が２０〜４０μＡであることを確認する。試料ホルダをＳ−４８００筺体の試料室に挿入する。コントロールパネル上の［原点］を押し試料ホルダを観察位置に移動させる。
加速電圧表示部をクリックしてＨＶ設定ダイアログを開き、加速電圧を［２．０ｋＶ］、エミッション電流を［１０μＡ］に設定する。オペレーションパネルの［基本］のタブ内にて、信号選択を［ＳＥ］に設置し、ＳＥ検出器を［下（Ｌ）］を選択し、反射電子像を観察するモードにする。同じくオペレーションパネルの［基本］のタブ内にて、電子光学系条件ブロックのプローブ電流を［Ｎｏｒｍａｌ］に、焦点モードを［ＵＨＲ］に、ＷＤを［８．０ｍｍ］に設定する。コントロールパネルの加速電圧表示部の［ＯＮ］ボタンを押し、加速電圧を印加する。
【００６３】
（３）焦点調整
コントロールパネルの倍率表示部内をドラッグして、倍率を５０００（５ｋ）倍に設定する。操作パネルのフォーカスつまみ［ＣＯＡＲＳＥ］を回転させ、ある程度焦点が合ったところでアパーチャアライメントの調整を行う。コントロールパネルの［Ａｌｉｇｎ］をクリックし、アライメントダイアログを表示し、［ビーム］を選択する。操作パネルのＳＴＩＧＭＡ／ＡＬＩＧＮＭＥＮＴつまみ（Ｘ，Ｙ）を回転し、表示されるビームを同心円の中心に移動させる。
次に［アパーチャ］を選択し、ＳＴＩＧＭＡ／ＡＬＩＧＮＭＥＮＴつまみ（Ｘ，Ｙ）を一つずつ回し、像の動きを止める又は最小の動きになるように合わせる。アパーチャダイアログを閉じ、オートフォーカスで、ピントを合わせる。この操作を更に２度繰り返し、ピントを合わせる。観察粒子の最大径の中点を測定画面の中央に合わせた状態でコントロ
ールパネルの倍率表示部内をドラッグして、倍率を１００００（１０ｋ）倍に設定する。操作パネルのフォーカスつまみ［ＣＯＡＲＳＥ］を回転させ、ある程度焦点が合ったところでアパーチャアライメントの調整を行う。コントロールパネルの［Ａｌｉｇｎ］をクリックし、アライメントダイアログを表示し、［ビーム］を選択する。操作パネルのＳＴＩＧＭＡ／ＡＬＩＧＮＭＥＮＴつまみ（Ｘ，Ｙ）を回転し、表示されるビームを同心円の中心に移動させる。
次に［アパーチャ］を選択し、ＳＴＩＧＭＡ／ＡＬＩＧＮＭＥＮＴつまみ（Ｘ，Ｙ）を一つずつ回し、像の動きを止める又は最小の動きになるように合わせる。アパーチャダイアログを閉じ、オートフォーカスで、ピントを合わせる。その後、倍率を５００００（５０ｋ）倍に設定し、上記と同様にフォーカスつまみ、ＳＴＩＧＭＡ／ＡＬＩＧＮＭＥＮＴつまみを使用して焦点調整を行い、再度オートフォーカスでピントを合わせる。この操作を再度繰り返し、ピントを合わせる。
（４）画像保存
ＡＢＣモードで明るさ合わせを行い、サイズ６４０×４８０ピクセルで写真撮影して保存する。
得られたＳＥＭ画像から、トナー粒子表面に存在する、２０ｎｍ以上の該凸部５００箇所の個数平均径（Ｄ１）の計算を画像処理ソフト（イメージＪ）により行った。測定方法は以下の通りである。
・有機ケイ素重合体の凸部の個数平均径の測定
粒子解析により、画像中の凸部とトナー母粒子を二値化により、色分けする。次に、計測コマンドの中から、選択された形状の最大長さを選択し、凸部１箇所の凸径Ｒ（最大径）を計測する。この操作を複数行い、５００箇所の相加平均値を求めることで、凸径Ｒの個数平均径を算出する。
【００６４】
＜有機ケイ素重合体の固着率の測定方法＞
イオン交換水１００ｍＬにスクロース（キシダ化学製）１６０ｇを加え、湯せんをしながら溶解させ、ショ糖濃厚液を調製する。遠心分離用チューブ（容量５０ｍｌ）に上記ショ糖濃厚液を３１ｇと、コンタミノンＮ（非イオン界面活性剤、陰イオン界面活性剤、有機ビルダーからなるｐＨ７の精密測定器洗浄用中性洗剤の１０質量％水溶液、和光純薬工業社製）を６ｍＬ入れ分散液を作製する。この分散液にトナー１．０ｇを添加し、スパチュラなどでトナーのかたまりをほぐす。
遠心分離用チューブをシェイカーにて３５０ｓｐｍ（ｓｔｒｏｋｅｓ  ｐｅｒ  ｍｉｎ）、２０分間振とうする。振とう後、溶液をスイングローター用ガラスチューブ（容量５０ｍＬ）に入れ替えて、遠心分離機（Ｈ−９Ｒ  株式会社コクサン製）にて３５００ｒｐｍ、３０分間の条件で分離する。トナーと水溶液が十分に分離されていることを目視で確認し、最上層に分離したトナーをスパチュラ等で採取する。採取したトナーを含む水溶液を減圧濾過器で濾過した後、乾燥機で１時間以上乾燥する。乾燥品をスパチュラで解砕し、蛍光Ｘ線でケイ素の量を測定する。水洗後のトナーと初期のトナーの測定対象の元素量比から固着率（％）を計算する。
各元素の蛍光Ｘ線の測定は、ＪＩＳ Ｋ ０１１９−１９６９に準ずるが、具体的には以下の通りである。
測定装置としては、波長分散型蛍光Ｘ線分析装置「Ａｘｉｏｓ」（ＰＡＮａｌｙｔｉｃａｌ社製）と、測定条件設定及び測定データ解析をするための付属の専用ソフト「ＳｕｐｅｒＱｖｅｒ．４．０Ｆ」（ＰＡＮａｌｙｔｉｃａｌ社製）を用いる。なお、Ｘ線管球のアノードとしてはＲｈを用い、測定雰囲気は真空、測定径（コリメーターマスク径）は１０ｍｍ、測定時間１０秒とする。また、軽元素を測定する場合にはプロポーショナルカウンタ（ＰＣ）、重元素を測定する場合にはシンチレーションカウンタ（ＳＣ）で検出する。
測定サンプルとしては、専用のプレス用アルミリング直径１０ｍｍの中に水洗後のトナーと初期のトナーを約１ｇ入れて平らにならし、錠剤成型圧縮機「ＢＲＥ−３２」（前川
試験機製作所社製）を用いて、２０ＭＰａで６０秒間加圧し、厚さ約２ｍｍに成型したペレットを用いる。
上記条件で測定を行い、得られたＸ線のピーク位置をもとに元素を同定し、単位時間あたりのＸ線光子の数である計数率（単位：ｃｐｓ）からその濃度を算出する。
トナー中の定量方法としては、例えばケイ素量はトナー粒子１００質量部に対して、例えば、シリカ（ＳｉＯ２）微粉末を０．５質量部となるように添加し、コーヒーミルを用いて充分混合する。同様にして、シリカ微粉末を２．０質量部、５．０質量部となるようにトナー粒子とそれぞれ混合し、これらを検量線用の試料とする。
それぞれの試料について、錠剤成型圧縮機を用いて上記のようにして検量線用の試料のペレットを作製し、ＰＥＴを分光結晶に用いた際に回折角（２θ）＝１０９．０８°に観測されるＳｉ−Ｋα線の計数率（単位：ｃｐｓ）を測定する。この際、Ｘ線発生装置の加速電圧、電流値はそれぞれ、２４ｋＶ、１００ｍＡとする。得られたＸ線の計数率を縦軸に、各検量線用試料中のＳｉＯ２添加量を横軸として、一次関数の検量線を得る。
次に、分析対象のトナーを、錠剤成型圧縮機を用いて上記のようにしてペレットとし、そのＳｉ−Ｋα線の計数率を測定する。そして、上記の検量線からトナー中の有機ケイ素重合体の含有量を求める。上記方法により算出した初期のトナーの元素量に対して、水洗後のトナーの元素量の比率を求め固着率（％）とする。
【００６５】
＜トナー粒子の重量平均粒径の測定＞
細孔電気抵抗法による精密粒度分布測定装置（商品名：コールター・カウンター  Ｍｕｌｔｉｓｉｚｅｒ  ３）と、専用ソフト（商品名：ベックマン・コールター  Ｍｕｌｔｉｓｉｚｅｒ  ３  Ｖｅｒｓｉｏｎ３．５１、ベックマン・コールター社製）を用いる。アパーチャー径は１００μｍを用い、実効測定チャンネル数２万５千チャンネルで測定し、測定データの解析を行い、算出する。測定に使用する電解水溶液は、特級塩化ナトリウムをイオン交換水に溶解して濃度が約１質量％となるようにしたもの、例えば、ベックマン・コールター社製のＩＳＯＴＯＮ  ＩＩ（商品名）が使用できる。なお、測定、解析を行う前に、以下のように前記専用ソフトの設定を行う。
前記専用ソフトの「標準測定方法（ＳＯＭ）を変更画面」において、コントロールモードの総カウント数を５００００粒子に設定し、測定回数を１回、Ｋｄ値は（標準粒子１０．０μｍ、ベックマン・コールター社製）を用いて得られた値を設定する。閾値／ノイズレベルの測定ボタンを押すことで、閾値とノイズレベルを自動設定する。また、カレントを１６００μＡに、ゲインを２に、電解液をＩＳＯＴＯＮ  ＩＩ（商品名）に設定し、測定後のアパーチャーチューブのフラッシュにチェックを入れる。
専用ソフトの「パルスから粒径への変換設定画面」において、ビン間隔を対数粒径に、粒径ビンを２５６粒径ビンに、粒径範囲を２μｍ以上６０μｍ以下に設定する。
【００６６】
具体的な測定法は以下の通りである。
（１）Ｍｕｌｔｉｓｉｚｅｒ  ３専用のガラス製２５０ｍＬ丸底ビーカーに前記電解水溶液約２００ｍＬを入れ、サンプルスタンドにセットし、スターラーロッドの撹拌を反時計回りで２４回転／秒にて行う。そして、専用ソフトの「アパーチャーチューブのフラッシュ」機能により、アパーチャーチューブ内の汚れと気泡を除去しておく。
（２）ガラス製の１００ｍＬ平底ビーカーに前記電解水溶液約３０ｍＬを入れる。ここにコンタミノンＮ（商品名）（精密測定器洗浄用中性洗剤の１０質量％水溶液、和光純薬工業（株）製）をイオン交換水で３質量倍に希釈した希釈液を約０．３ｍＬ加える。
（３）発振周波数５０ｋＨｚの発振器２個を、位相を１８０度ずらした状態で内蔵し、電気的出力１２０Ｗの超音波分散器（商品名：Ｕｌｔｒａｓｏｎｉｃ  Ｄｉｓｐｅｒｓｉｏｎ  Ｓｙｓｔｅｍ  Ｔｅｔｏｒａ１５０、日科機バイオス（株）製）
の水槽内にイオン交換水所定量とコンタミノンＮ（商品名）を約２ｍＬ添加する。
（４）前記（２）のビーカーを前記超音波分散器のビーカー固定穴にセットし、超音波分散器を作動させる。そして、ビーカー内の電解水溶液の液面の共振状態が最大となるよう
にビーカーの高さ位置を調整する。
（５）前記（４）のビーカー内の電解水溶液に超音波を照射した状態で、トナー（粒子）約１０ｍｇを少量ずつ前記電解水溶液に添加し、分散させる。そして、さらに６０秒間超音波分散処理を継続する。なお、超音波分散にあたっては、水槽の水温が１０℃以上４０℃以下となる様に適宜調節する。
（６）サンプルスタンド内に設置した前記（１）の丸底ビーカーに、ピペットを用いてトナー（粒子）を分散した前記（５）の電解水溶液を滴下し、測定濃度が約５％となるように調整する。そして、測定粒子数が５００００個になるまで測定を行う。
（７）測定データを装置付属の前記専用ソフトにて解析を行い、重量平均粒径（Ｄ４）を算出する。なお、専用ソフトでグラフ／体積％と設定したときの、分析／体積統計値（算術平均）画面の「平均径」が重量平均粒径（Ｄ４）である。以下、重量平均粒径を単に平均粒径ということもある。
【実施例】
【００６７】
以下に、実施例を挙げて本発明を具体的に説明するが、本発明はこれらの実施例に制限されるものではない。実施例中及び比較例中の各材料の「部」は特に断りがない場合、全て質量基準である。
【００６８】
［トナー１の製造例］
本実施例ではブラックトナーと、カラートナーの典型としてシアントナーを例にとって述べる。
【００６９】
＜ブラックトナーの製造例＞
（水系媒体１の調製工程）
撹拌機、温度計、還留管を具備した反応容器中にイオン交換水６５０．０部に、リン酸ナトリウム（ラサ工業社製・１２水和物）１５．９部を投入し、窒素パージしながら６５℃で１．０時間保温した。
Ｔ．Ｋ．ホモミクサー（特殊機化工業株式会社製）を用いて、１５０００ｒｐｍにて攪拌しながら、イオン交換水１０．０部に１０．４部の塩化カルシウム（２水和物）を溶解した塩化カルシウム水溶液を一括投入し、分散安定剤を含む水系媒体を調製した。さらに、水系媒体に１０質量％塩酸を投入し、ｐＨを５．０に調整し、水系媒体１を得た。
（重合性単量体組成物の調製工程）
・スチレン：４５部
・カーボンブラック
（Ｏｒｉｏｎ  Ｅｎｇｎｅｅｒｉｎｇ  Ｃａｒｂｏｎｓ社製：Ｎｉｐｅｘ３５）：７．５部
前記材料をアトライタ（三井三池化工機株式会社製）に投入し、さらに直径１．７ｍｍのジルコニア粒子を用いて、２２０ｒｐｍで５．０時間分散させて、顔料分散液を調製した。前記顔料分散液に下記材料を加えた。
・スチレン：３５部
・ｎ−ブチルアクリレート：２０．０部
・架橋剤（ジビニルベンゼン）：０．３部
・飽和ポリエステル樹脂：５．０部
（プロピレンオキサイド変性ビスフェノールＡ（２モル付加物）とテレフタル酸との重縮合物（モル比１０：１２）、ガラス転移温度Ｔｇ＝６８℃、重量平均分子量Ｍｗ＝１００００、分子量分布Ｍｗ／Ｍｎ＝５．１２）
・フィッシャートロプシュワックス（融点７８℃）：７．０部
これを６５℃に保温し、Ｔ．Ｋ．ホモミクサー（特殊機化工業株式会社製）を用いて、５００ｒｐｍにて均一に溶解、分散し、重合性単量体組成物を調製した。
（造粒工程）
水系媒体１の温度を７０℃、Ｔ．Ｋ．ホモミクサーの回転数を１５０００ｒｐｍに保ちながら、水系媒体１中に重合性単量体組成物を投入し、重合開始剤であるｔ−ブチルパーオキシピバレート１０．０部を添加した。そのまま該撹拌装置にて１５０００ｒｐｍを維持しつつ１０分間造粒した。
（重合・蒸留工程）
造粒工程の後、攪拌機をプロペラ撹拌羽根に換え１５０ｒｐｍで攪拌しながら７０℃を保持して５．０時間重合を行い、８５℃に昇温して２．０時間加熱することで重合反応を行った。
その後、反応容器の還留管を冷却管に付け替え、スラリーを１００℃まで加熱することで、蒸留を６時間行い未反応の重合性単量体を留去し、トナー母粒子分散液を得た。
【００７０】
＜シアントナーの製造例＞
（水系媒体１の調製工程）
撹拌機、温度計、還留管を具備した反応容器中にイオン交換水６５０．０部に、リン酸ナトリウム（ラサ工業社製・１２水和物）１４．０部を投入し、窒素パージしながら６５℃で１．０時間保温した。
Ｔ．Ｋ．ホモミクサー（特殊機化工業株式会社製）を用いて、１５０００ｒｐｍにて攪拌しながら、イオン交換水１０．０部に９．２部の塩化カルシウム（２水和物）を溶解した塩化カルシウム水溶液を一括投入し、分散安定剤を含む水系媒体を調製した。さらに、水系媒体に１０質量％塩酸を投入し、ｐＨを５．０に調整し、水系媒体１を得た。
（重合性単量体組成物の調製工程）
・スチレン                                  ：６０．０部
・Ｃ．Ｉ．ピグメントブルー１５：３          ：６．５部
前記材料をアトライタ（三井三池化工機株式会社製）に投入し、さらに直径１．７ｍｍのジルコニア粒子を用いて、２２０ｒｐｍで５．０時間分散させて、顔料分散液を調製した。前記顔料分散液に下記材料を加えた。
・スチレン：２０．０部
・ｎ−ブチルアクリレート：２０．０部
・架橋剤（ジビニルベンゼン）：０．３部
・飽和ポリエステル樹脂：５．０部
（プロピレンオキサイド変性ビスフェノールＡ（２モル付加物）とテレフタル酸との重縮合物（モル比１０：１２）、ガラス転移温度Ｔｇ＝６８℃、重量平均分子量Ｍｗ＝１００００、分子量分布Ｍｗ／Ｍｎ＝５．１２）
・フィッシャートロプシュワックス（融点７８℃）：７．０部
これを６５℃に保温し、Ｔ．Ｋ．ホモミクサー（特殊機化工業株式会社製）を用いて、５００ｒｐｍにて均一に溶解、分散し、重合性単量体組成物を調製した。
（造粒工程）
水系媒体１の温度を７０℃、Ｔ．Ｋ．ホモミクサーの回転数を１５０００ｒｐｍに保ちながら、水系媒体１中に重合性単量体組成物を投入し、重合開始剤であるｔ−ブチルパーオキシピバレート１０．０部を添加した。そのまま該撹拌装置にて１５０００ｒｐｍを維持しつつ１０分間造粒した。
（重合・蒸留工程）
造粒工程の後、攪拌機をプロペラ撹拌羽根に換え１５０ｒｐｍで攪拌しながら７０℃を保持して５．０時間重合を行い、８５℃に昇温して２．０時間加熱することで重合反応を行った。
その後、反応容器の還留管を冷却管に付け替え、スラリーを１００℃まで加熱することで、蒸留を６時間行い未反応の重合性単量体を留去し、シアントナー母粒子分散液を得た。
【００７１】
以下の工程はブラックトナーとシアントナーとで同一である。
（有機ケイ素化合物の重合）
撹拌機、温度計を備えた反応容器に、イオン交換水６０．０部を秤量し、１０質量％の塩酸を用いてｐＨを４．０に調整した。これを撹拌しながら加熱し、温度を４０℃にした。その後、有機ケイ素化合物であるメチルトリエトキシシラン４０．０部を添加して２時間以上撹拌して加水分解を行った。加水分解の終点は目視にて油水が分離せず１層になったことで確認を行い、冷却して有機ケイ素化合物の加水分解液を得た。
得られたトナー母粒子分散液（シアン又はブラック）の温度を５５℃に冷却したのち、有機ケイ素化合物の加水分解液を２５．０部添加して有機ケイ素化合物の重合を開始した。そのまま１５分保持した後に、３．０％炭酸水素ナトリウム水溶液で、ｐＨを５．５に調整した。５５℃で撹拌を継続したまま、６０分間保持したのち、３．０％炭酸水素ナトリウム水溶液を用いてｐＨを９．５に調整し、更に２４０分保持してトナー粒子分散液を得た。
（洗浄、乾燥工程）
重合工程終了後、トナー粒子分散液を冷却し、トナー粒子分散液に塩酸を加えｐＨ＝１．５以下に調整して１時間撹拌放置してから加圧ろ過器で固液分離し、トナーケーキを得た。これをイオン交換水でリスラリーして再び分散液とした後に、前述のろ過器で固液分離してトナーケーキを得た。
得られたトナーケーキを４０℃の恒温槽にて７２時間かけて乾燥・分級を行い、トナー粒子１（シアントナー粒子及びブラックトナー粒子）を得た。表１にトナー粒子１の製造の条件を示す。
【００７２】
【表１】
2020012942.tif 000007
表中、「添加量」は有機ケイ素化合物の重合工程における有機ケイ素化合物の添加量（部）である。
【００７３】
［トナー粒子２〜１２の製造方法］
表１に示す条件に変更した以外は、トナー粒子１と同様にしてトナー粒子２〜１２（ブラック及びシアン）を得た。
【００７４】
［比較用トナー粒子１の製造方法］
有機ケイ素化合物の重合に関して、下記に示すように変更した以外はトナー粒子１と同様にして、比較用トナー粒子１（ブラック及びシアン）を得た。
（有機ケイ素化合物の重合）
撹拌機、温度計を備えた反応容器に、イオン交換水６０．０部を秤量し、１０質量％の塩酸を用いてｐＨを４．０に調整した。これを撹拌しながら加熱し、温度を４０℃にした。その後、有機ケイ素化合物であるメチルトリエトキシシラン４０．０部を添加して２時間以上撹拌して加水分解を行った。加水分解の終点は目視にて油水が分離せず１層になったことで確認を行い、冷却して有機ケイ素化合物の加水分解液を得た。
得られたトナー母粒子分散液の温度を７０℃に冷却したのち、３．０％炭酸水素ナトリウム水溶液で、ｐＨを９．５に調整した。７０℃で撹拌を継続したまま、コロイダルシリカ（スノーテックスＳＴ−ＺＬ：固形分４０％）５．０部と有機ケイ素化合物の加水分解液を１２．５部添加して有機ケイ素化合物の重合を開始した。そのまま３００分保持しトナー粒子分散液を得た。
【００７５】
［比較用トナー粒子２の製造方法］
有機ケイ素化合物の重合に関して、下記に示すように変更した以外はトナー粒子１と同様にして、比較用トナー粒子２（ブラック及びシアン）を得た。
（有機ケイ素化合物の重合）
ポリビニルアルコール１．０部をエタノール／水＝１：１（質量比）の混合溶液２０部に溶解した混合溶媒をトナー母粒子分散液に分散させて、次いで、ケイ素化合物として３−（メタクリルオキシ）プロピルトリメトキシシラン３０部を溶解させ、さらに５時間の攪拌を行なって、トナー粒子内に３−（メタクリルオキシ）プロピルトリメトキシシランを膨潤させて内在させた。
次いで、温度を７０℃にしたのち、３．０％炭酸水素ナトリウム水溶液でｐＨを９．５に調整した。１０時間室温にて攪拌することによって、トナー粒子表面でゾルゲル反応を進行させて、比較用トナー粒子２を得た。
【００７６】
［比較用トナー粒子３の製造方法］
トナー粒子１の製造例で有機ケイ素化合物の重合を行わないことで、比較用トナー粒子３（ブラック及びシアン）を得た。
【００７７】
（実施例１）
トナー粒子１をそのままトナー１として用いた。シアントナーの重量平均粒径は７．０μｍ、ブラックトナーの重量平均粒径は６．５μｍであった。ブラックトナーのプロセスカートリッジ（ＰＫ）を第１ステーションとして、１次転写性、２次転写性及び文字画質の下記耐久評価を行った。
トナー１に関する各分析結果を表２に示す。なお、表２の結果はシアントナーの結果であるが、ブラックトナーも同等の物性を有している。
【００７８】
【表２】
2020012942.tif 000008
【００７９】
＜耐久評価の方法＞
市販のキヤノン製レーザービームプリンタＬＢＰ７７００Ｃを本実施例の構成となるよう改造した改造機を用いた。改造点は、評価機本体及びソフトウェアを変更することにより、現像ローラーの回転速度が３６０ｍｍ／ｓｅｃとなるようにした。
ＬＢＰ７７００Ｃのトナーカートリッジにトナーを装填し、そのトナーカートリッジを常温常湿ＮＮ（２５℃／５０％ＲＨ）の環境下で２４時間放置した。当該環境下で２４時間放置後のトナーカートリッジを上記に取り付けた。４本のカートリッジの内、３本にシアントナーを４０ｇ充填し、残りの一本にブラックトナーを４０ｇ充填した。ブラックトナーを充填したカートリッジの位置については後述する。
転写性及び耐久使用による転写性の低下の評価においては、ＮＮ環境で左右に余白を５０ｍｍずつとり中央部に、５．０％の印字率の画像をＡ４用紙横方向で７５００枚までプリントアウトして、初期画像と７５００枚出力後に評価を行った。
【００８０】
＜１次転写性評価＞
１次転写性の評価は次のようにして行った。ブラックトナーが充填されたカートリッジを用いて、ブラックの１００％ベタ画像を出力した。画像形成時に電源オフすることで本体を画像形成中に強制停止させ、感光体上の転写残トナーを透明なポリエステル製の粘着
テープを用いてテーピングしてはぎ取った。はぎ取った粘着テープを紙上に貼ったものの濃度から、粘着テープのみを紙上に貼ったものの濃度を差し引いた濃度差を算出した。濃度測定は５箇所行い相加平均値を求めた。
そして、その濃度差の値から、以下のようにして判定した。なお、濃度はＸ−Ｒｉｔｅカラー反射濃度計（Ｘ−ｒｉｔｅ社製、Ｘ−ｒｉｔｅ ５００Ｓｅｒｉｅｓ）で測定した
。Ｃ以上を良好と判断した。
（評価基準）
Ａ：濃度差が０．０３未満
Ｂ：濃度差が０．０３以上０．０５未満
Ｃ：濃度差が０．０５以上０．１０未満
Ｄ：濃度差が０．１０以上
【００８１】
＜２次転写性評価＞
２次転写性の評価は次のようにして行った。シアンカートリッジを充填した３つのカートリッジの内、最も上流部に位置したカートリッジとその一つ下流のカートリッジを用いて、１００％ベタ画像を２回重ねた２００％ベタ画像をキヤノン製高白色用紙ＧＦ−Ｃ０８１に出力した。その際に２次転写ローラ１１に印加する正極性の電圧の値を変えながら、紙上の画像濃度が最も高くなる電圧の値Ｖｓｔを決定する。
次に前記Ｖｓｔの電圧を２次転写ローラ１１に印加させてブラックの１００％ベタ画像をキヤノン製高白色用紙ＧＦ−Ｃ０８１に出力し、紙上の濃度を測定した。なお、濃度はＸ−Ｒｉｔｅカラー反射濃度計（Ｘ−ｒｉｔｅ社製、Ｘ−ｒｉｔｅ ５００Ｓｅｒｉｅｓ
）を用いて、Ｃ以上を良好と判断した。
（評価基準）
Ａ：濃度が１．３０以上
Ｂ：濃度が１．２０以上１．３０未満
Ｃ：濃度が１．１５以上１．２０未満
Ｄ：濃度が１．１５未満
【００８２】
＜文字画質評価＞
キヤノン製高白色用紙ＧＦ−Ｃ０８１にＭＳ明朝１０．５ｐｔの「電」の字を印字し、キーエンス社ＶＨＸ−２０００顕微鏡を用いて５０倍で「電」の字を観察し、飛び散りや文字のギザギザ度合いを主観評価した。Ｃ以上を良好と判断した。
（評価基準）
Ａ：飛び散り、ギザギザ感がほとんどないレベル
Ｂ：極軽微な飛び散りレベルで、わずかにキザギザ感があるレベル
Ｃ：オフィス用途で許容できる限界のレベル
Ｄ：オフィス用途で許容できないレベル
トナー１の評価結果を表３に示す。
【００８３】
【表３】
2020012942.tif 000009
【００８４】
＜トナー２〜１２及び比較トナー１〜４の評価＞
トナー粒子２〜１２、比較トナー粒子１及び２はそのままトナー２〜１２、比較トナー１及び２として用い、評価した。
比較トナー３及び４は比較トナー粒子３に対して下記条件にて外添を行い、比較トナー３，４を作製して評価した。
【００８５】
・比較トナー３の作製
まず下記に示すように有機ケイ素微粒子Ａを合成した。
反応容器にイオン交換水５００ｇを仕込み、４８％水酸化ナトリウム水溶液０．２ｇを添加して水溶液とした。この水溶液にメチルトリメトキシラン６５ｇ及びテトラエトキシラン５０ｇを添加し、温度を１３〜１５℃に保ちながら１時間加水分解反応を行ない、更に２０％ドデシルベンゼンスルホン酸ナトリウム水溶液２．５ｇを添加し、同温度で３時間加水分解反応を行なった。約４時間でシラノール化合物を含有する透明な反応物を得た。
次いで、得られた反応物の温度を７０℃に保持しながら５時間縮合反応を行なって、有機ケイ素化合物からなる微粒子を含有する水性懸濁液を得た。この水性懸濁液をメンブランフィルターで濾過し、通過液状部を遠心分離機に供して白色微粒子を分離した。分離した白色微粒子を水洗し、１５０℃で５時間、熱風乾燥を行って有機ケイ素微粒子Ａを得た。
有機ケイ素微粒子Ａについて走査型電子顕微鏡による観察を行なったところ、この有機ケイ素微粒子Ａは中空半球状体であり、画像解析を行い半球の長径及び短径の個数平均粒子径（μｍ）を算出すると、長径１８０ｎｍ及び短径８０ｎｍであった。
比較トナー粒子３：１００部に、有機ケイ素微粒子Ａを３．０部添加しヘンシェルミキサーにて攪拌翼の周速２０ｍ／ｓで混合し、そののち個数平均粒子径１２ｎｍのヘキサメチルジシラザン処理された疎水性シリカ１．５部をヘンシェルミキサーにて攪拌翼の周速２０ｍ／ｓで混合し比較トナー３を作製した。
【００８６】
・比較トナー４の作製
比較トナー３の作製で、有機ケイ素微粒子Ａを疎水性ゾルゲルシリカ（日本アエロジル社製：個数平均径８０ｎｍ）に変更し、ヘンシェルミキサー撹拌翼の周速を２０ｍ／ｓか
ら４０ｍ／ｓに変更した以外は同様にして比較トナー４を作製した。
各トナーの分析の結果を表２に示す。
【００８７】
（実施例２）
ブラックトナーのプロセスカートリッジ（ＰＫ）を第４ステーションとした以外、実施例１と同じである。１次転写性、２次転写性及び文字画質の耐久結果を表３に示す。
なお、第１ステーションが最も上流にあり、第４ステーションが最も下流にある。
【００８８】
（実施例３〜１３）
トナー１の代わりに表３に示すトナー２〜１２を用いた以外、実施例２と同じである。１次転写性、２次転写性及び文字画質の耐久結果を表３に示す。
【００８９】
（比較例１〜４）
トナー１の代わりに表３に示す比較トナー１〜４を用いた以外、実施例２と同じである。１次転写性、２次転写性及び文字画質の耐久結果を表３に示す。
【００９０】
（比較例５）
ブラックトナーの重量平均粒径を７．０μｍとした以外、実施例２と同じである。１次転写性、２次転写性及び文字画質の耐久結果を表３に示す。
【００９１】
（比較例６）
シアントナーの重量平均粒径を６．５μｍとした以外、実施例２と同じである。１次転写性、２次転写性及び文字画質の耐久結果を表３に示す。
【００９２】
以上、表３に示す通り、上記構成の実施例１〜１３において、耐久使用を通じて１次転写性、２次転写性及び文字画質を良好なレベルにできている。
【符号の説明】
【００９３】
１００：画像形成装置、８：中間転写体、９：駆動ローラ、１０：従動ローラ、１１：２次転写ローラ（転写部材）、１２：給搬送装置、１３：転写材カセット、１４：給送ローラ、１５：搬送ローラ対、１６レジストローラ対、１７：定着装置、２０：排出ローラ対、２１：クリーニングブレード、２２：廃トナー回収容器
３０：画像形成部、４０：中間転写体ユニット、５０：排出トレイ、
Ｓ：転写材、Ｐ（ＰＹ、ＰＭ、ＰＣ、ＰＫ）：プロセスカートリッジ、４Ｙ、４Ｍ、４Ｃ、４Ｋ：ドラムクリーニングブレード、２３Ｙ、２３Ｍ、２３Ｃ、２３Ｋ：トナー容器２４Ｙ、２４Ｍ、２４Ｃ、２４Ｋ：廃トナー容器、
１０１Ｙ、１０１Ｍ、１０１Ｃ、１０１Ｋ：像担持体（感光体）、１０２Ｙ、１０２Ｍ、１０２Ｃ、１０２Ｋ：帯電ローラ、１０３Ｙ、１０３Ｍ、１０３Ｃ、１０３Ｋ：現像ローラ、１０６Ｙ、１０６Ｍ、１０６Ｃ、１０６Ｋ：１次転写ローラ（転写部材）、１０７Ｙ、１０７Ｍ、１０７Ｃ、１０７Ｋ：レーザユニット、
１：ＳＴＥＭ画像、２：トナー粒子、３：トナー粒子表面、４：凸部
【図１】
2020012942.tif 000011
【図２】
2020012942.tif 000012
【図３】
2020012942.tif 000013
【図４】
2020012942.tif 000014
【図５】
2020012942.tif 000015